【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
ポリエチレンテレフタレート（ＰＥＴ）と、分岐モノカルボン酸のグリシジルエステルから選択される少なくとも１種の加水分解安定剤とを含む、二軸配向ポリエステルフィルムであって、モノカルボン酸は、５〜５０個の炭素原子を有し、前記加水分解安定剤は、前記ポリエステルの末端基の少なくともいくつかとの反応生成物の形態でフィルム中に存在する、二軸配向ポリエステルフィルム。
【請求項２】
ポリエステルフィルム中のポリエステルの固有粘度が、少なくとも約０．６５、好ましくは少なくとも０．７、好ましくは少なくとも０．８である、請求項１に記載のポリエステルフィルム。
【請求項３】
加水分解安定剤が、層の総質量に対し、０．１％〜２．０％の範囲の量で存在する、請求項１または２に記載のポリエステルフィルム。
【請求項４】
ポリエステルフィルム中の加水分解安定剤が、本質的に、分岐モノカルボン酸の少なくとも１種のグリシジルエステルからなる、請求項１から３のいずれか１項に記載のポリエステルフィルム。
【請求項５】
前記分岐モノカルボン酸が、５〜１５個の炭素原子を有し、および／または、前記分岐モノカルボン酸が、飽和しており、および／または、前記分岐モノカルボン酸が、合成材料である、請求項１から４のいずれか１項に記載のポリエステルフィルム。
【請求項６】
前記加水分解安定剤が、エピクロルヒドリンと前記分岐モノカルボン酸との反応により製造される、請求項１から５のいずれか１項に記載のポリエステルフィルム。
【請求項７】
前記加水分解安定剤が、式（Ｉ）：
【化１】
2013503958.tif 000001
(I)
（式中、
Ｒ1およびＲ2は、アルキルから独立して選択され、好ましくは、Ｒ1およびＲ2の少なくとも一方（一実施形態においては一方のみ）は、メチルから選択され、
Ｒ3は、水素およびアルキルから、好ましくはアルキルから選択され、
アルキル基Ｒ1、Ｒ2およびＲ3中の炭素原子の総数は、３〜４８個、好ましくは３〜１３個である）を有する、請求項１から６のいずれか１項に記載のポリエステルフィルム。
【請求項８】
Ｒ1が、メチルから選択され、Ｒ2およびＲ3が、アルキルから独立して選択され、アルキル基Ｒ2およびＲ3中の炭素原子の総数が、７個である、請求項１から７のいずれか１項に記載のポリエステルフィルム。
【請求項９】
ポリマーがフィルムにキャストされる前に溶融ポリマーに添加剤を注入することにより、前記加水分解安定剤をポリエステルと反応させる、請求項１から８のいずれか１項に記載のポリエステルフィルム。
【請求項１０】
ポリエステルフィルムが、ＵＶ吸収剤、好ましくは有機ＵＶ吸収剤、好ましくはベンゾフェノン、ベンゾトリアゾール、ベンズオキサジノンおよびトリアジンから、好ましくはトリアジンから選択される有機ＵＶ吸収剤をさらに含む、請求項１から９のいずれか１項に記載のポリエステルフィルム。
【請求項１１】
ＵＶ吸収剤の量が、層の総質量に対し、０．１質量％〜１０質量％の範囲である、請求項１から１０のいずれか１項に記載のポリエステルフィルム。
【請求項１２】
約２００℃〜約２２５℃の範囲内の温度で熱硬化させることにより安定化されている、請求項１から１１のいずれか１項に記載のポリエステルフィルム。
【請求項１３】
ポリエステルフィルムのポリエステルが、（Ａ）℃の温度で吸熱高温ピークを、（Ｂ）℃の温度で吸熱低温ピークを示し、ピークは両方とも、示差走査熱量測定（ＤＳＣ）により測定され、（Ａ−Ｂ）の値は、１５℃〜５０℃の範囲である、請求項１から１２のいずれか１項に記載のポリエステルフィルム。
【請求項１４】
１２１℃および１．２バールの圧力でエージングした場合、少なくとも５６時間後、好ましくは少なくとも６０時間後、好ましくは少なくとも６４時間後、好ましくは少なくとも６８時間後、より好ましくは少なくとも８４時間後に少なくとも１０％の、ＡＳＴＭ  Ｄ８８２に従い測定される破断伸びを示す、請求項１から１３のいずれか１項に記載のポリエステルフィルム。
【請求項１５】
白色である、請求項１から１４のいずれか１項に記載のポリエステルフィルム。
【請求項１６】
酸化防止剤をさらに含む、請求項１から１５のいずれか１項に記載のポリエステルフィルム。
【請求項１７】
一方または両方の表面上に配置された１つまたは複数の追加的な層を有して複合構造を形成する、請求項１から１６のいずれか１項に記載のポリエステルフィルム。
【請求項１８】
１つまたは複数の追加的な層が、ＰＥＴまたはＰＥＴ系ポリエステルから選択される、請求項１７に記載のポリエステルフィルム。
【請求項１９】
１つまたは複数の追加的な層が、少なくとも１種の加水分解安定剤を含む、請求項１７または１８に記載のポリエステルフィルム。
【請求項２０】
１つまたは複数の追加的な層が、ＰＥＴまたはＰＥＴ系ポリエステルから選択され、１つまたは複数の追加的な層中の加水分解安定剤が、分岐モノカルボン酸のグリシジルエステルから選択され、分岐モノカルボン酸が、５〜５０個の炭素原子を有し、加水分解安定剤が、ポリエステルの末端基の少なくともいくつかとの反応生成物の形態で１つまたは複数の複数の追加的な層中に存在する、請求項１９に記載のポリエステルフィルム。
【請求項２１】
１つまたは複数の追加的な層中の加水分解安定剤が、式（Ｉ）を有する、請求項２０に記載のポリエステルフィルム。
【請求項２２】
各フィルム形成層の共押出によって形成される、請求項１７から２１のいずれかに記載のポリエステルフィルム。
【請求項２３】
その第１の表面上に追加的なポリマー層を配置され、前記追加的なポリマー層は、加水分解安定剤、ＵＶ吸収剤、酸化防止剤および微粒子無機増量剤から独立して選択される１種または複数種の添加剤を含んでいてもよいポリエステル層であり、好ましくは、第２の層が約５０％以下のヘーズを示す、請求項１から２２のいずれか１項に記載のポリエステルフィルム。
【請求項２４】
光電池内の層としての、請求項１から２３のいずれか１項に記載のポリエステルフィルムの使用であって、前記光電池は、典型的には、前面、電極層、光電池活性層、および裏面を備え、特に、前記裏面は、前記ポリエステルフィルムを備える、使用。
【請求項２５】
前面、電極層、光電池活性層、および裏面を備える光電池であって、前面および／または裏面は、請求項１から２３のいずれか１項に記載のフィルムを備える、光電池。
【請求項２６】
前記電極層および光電池活性層が、好適な封入材中に封入され、裏面が、請求項１から２３のいずれか１項に記載のフィルムを備える、請求項２５に記載の光電池。
【請求項２７】
前記フィルムが、不透明または白色フィルムであり、前記フィルムが、その第１の表面上に追加的なポリマー層を配置され、前記追加的な層が、約５０％以下のヘーズを示し、前記フィルムが、多層アセンブリにおいて最も外側にある、請求項２６に記載の光電池。
【請求項２８】
本明細書に記載のようなポリエチレンテレフタレートを含む二軸配向ポリエステルフィルムの製造方法であって、
（ｉ）ポリエチレンテレフタレートと、分岐モノカルボン酸のグリシジルエステルから選択される少なくとも１種の加水分解安定剤とを含む、溶融ポリマーの層を押し出すステップであって、モノカルボン酸は、５〜５０個の炭素原子を有し、前記加水分解安定剤は、前記ポリエステルの末端基の少なくともいくつかとの反応生成物の形態で押出物中に存在する、ステップと、
（ｉｉ）押出物を急冷するステップと、
（ｉｉｉ）急冷された押出物を、互いに垂直な２方向に延伸するステップと、
（ｉｖ）好ましくは約２００℃〜約２２５℃の範囲内の温度で、フィルムを熱硬化するステップと
を含む方法。
【請求項２９】
エピクロルヒドリンと前記分岐モノカルボン酸との反応により、前記加水分解安定剤を製造するさらなるステップを含む、請求項２８に記載の方法。
【請求項３０】
前記層を押し出すステップの前に溶融ポリマー中に添加剤を注入することにより、加水分解安定剤をポリエステルと反応させる、請求項２８または２９に記載の方法。
【請求項３１】
フィルムが一方または両方の表面上に配置された１つまたは複数の追加的な層を有して複合構造を形成し、各フィルム形成層の共押出のステップを含む、請求項２８から３０のいずれかに記載の方法。